(57)【特許請求の範囲】
【請求項１】
複数のガラス板の間に介在されるガラス合紙であって、Ｌ＊ａ＊ｂ＊表色系における色空間がＬ＊≦５６，−７≦ａ＊≦４，−５≦ｂ＊≦０であり、紫外線透過率が、２５０ｎｍ以上２８０ｎｍ以下の波長範囲で１０％以下、かつ２８０ｎｍより大きく３５０ｎｍ以下の波長範囲で１５％以下であることを特徴とするガラス合紙。
【請求項２】
複数枚のガラス板の間に、請求項１に記載のガラス合紙を介在させて積層されたガラス板梱包体。
【発明の詳細な説明】
【技術分野】
【０００１】
本発明は、ガラス合紙、及びガラス板梱包体に関する。
【背景技術】
【０００２】
建築用ガラス板、自動車用ガラス板、磁気記録媒体用ガラス板、プラズマディスプレイ用ガラス板や液晶ディスプレイ用ガラス板などのＦＰＤ(Flat Panel Display)用のガラス板は、保管中や搬送中に、表面に疵が入る、表面が雰囲気中の浮遊物質により汚染される等で、製品欠陥が生じることがある。
【０００３】
一般的に、ガラス板は、梱包用のパレット等に積層された状態で、保管、及び／又は搬送される。このとき複数のガラス板の間に、いわゆるガラス合紙を介在させることにより、隣接するガラス板の表面同士を分離し、ガラス板の表面の疵や雰囲気中の浮遊物質による汚染を防止している（特許文献１）。
【先行技術文献】
【特許文献】
【０００４】
【特許文献１】特開２００５−１３２４９０号公報
【発明の概要】
【発明が解決しようとする課題】
【０００５】
ところで、ガラス板を保管及び／又は搬送している間に、太陽光等の紫外線の波長帯を含む光にガラス板が暴露された場合、ガラス板中の金属イオンが紫外線により反応して、ガラス板が変色し、又はガラス板の透過率が変わってしまう問題がある。
【０００６】
本発明は、このような事情に鑑みてなされたもので、ガラス板を紫外線から保護することができるガラス合紙、及びガラス板梱包体を提供することを目的とする。
【課題を解決するための手段】
【０００７】
本発明の一態様によれば、複数のガラス板の間に介在されるガラス合紙であって、Ｌ＊ａ＊ｂ＊表色系におけるＬ＊値が７０以下であり、紫外線透過率が、２５０ｎｍ以上２８０ｎｍ以下の波長範囲で１０％以下、かつ２８０ｎｍより大きく３５０ｎｍ以下の波長範囲で１５％以下であることを特徴とする。
【０００８】
本発明の別の態様によるガラス板梱包体は、複数枚のガラス板の間に、上述のガラス合紙を介在させて積層されたガラス板梱包体である。
【発明の効果】
【０００９】
本発明に係るガラス合紙、及びガラス板梱包体によれば、ガラス板を紫外線から保護することができる。
【図面の簡単な説明】
【００１０】
【図１】インクジェットコーターの概略構成図である。
【図２】ガラス板梱包体の概略側面図である。
【図３】ガラス合紙の色と紫外線透過率との関係を示す紫外分光測定のグラフである。
【図４】（Ａ）は白色から黒色に変化させた際の紫外分光測定のグラフである。（Ｂ）はガラス合紙の色レベルの変化に対する色空間のグラフである。
【図５】（Ａ）は白色から赤色に変化させた際の紫外分光測定のグラフである。（Ｂ）はガラス合紙の色レベルの変化に対する色空間のグラフである。
【図６】（Ａ）は白色から緑色に変化させた際の紫外分光測定のグラフである。（Ｂ）はガラス合紙の色レベルの変化に対する色空間のグラフである。
【図７】（Ａ）は白色から青色に変化させた際の紫外分光測定のグラフである。（Ｂ）はガラス合紙の色レベルの変化に対する色空間のグラフである。
【発明を実施するための形態】
【００１１】
以下、添付図面にしたがって本発明の一実施形態について説明する。本発明は以下の一実施形態により説明される。本発明の範囲を逸脱すること無く、多くの手法により変更を行うことができ、本実施形態以外の他の実施形態を利用することができる。したがって、本発明の範囲内における全ての変更が特許請求の範囲に含まれる。
【００１２】
ここで、図中、同一の記号で示される部分は、同様の機能を有する同様の要素である。
【００１３】
以下、添付図面に従って本発明の一実施形態を説明する。
【００１４】
前述のように、ガラス板を保管及び／又は搬送している間、隣接するガラス板の表面同士を分離し、ガラス板の表面の疵や雰囲気中の汚染物質による汚染を防止するためガラス合紙が用いられる。
【００１５】
しかしながら、このガラス合紙としては、脱色した白色のガラス合紙か、または不純物が混じった薄い灰色のガラス合紙が用いられている。そのため、紫外線がガラス合紙を透過し、ガラス板中の金属イオンが紫外線により反応して、ガラス板が変色し、又はガラス板の透過率が変わることがあった。
【００１６】
そこで、ガラス合紙の表面に紫外線を遮光するコート剤をコーティングすることで、ガラス合紙を紫外線から保護することも可能である。しかしながら、梱包体ではガラス板に対してガラス合紙が強く押し付けられるため、コート剤がガラス板に転写されることがあり、ガラス板の欠点になることがある。したがって、コーティングによらないで、ガラス板を紫外線から保護することが求められる。
【００１７】
本願発明者らは鋭意検討したところ、ガラス合紙を着色することにより、ガラス板を紫外線から保護できることを見出した。本願発明者らは、紫外線の波長範囲と、ガラス合紙の紫外線透過率と、ガラス板に影響を与えない領域との関係から、ガラス合紙のＬ＊ａ＊ｂ＊表色系における色空間を求め、本発明を完成するに至っている。ここで紫外線とは、２５０ｎｍ以上３５０ｎｍ以下の波長帯の電磁波を意味する。
【００１８】
すなわち、白色や薄い灰色のガラス合紙ではなく、Ｌ＊ａ＊ｂ＊表色系におけるＬ＊値が７０以下の明度の色に着色された、紫外線透過率が、２５０ｎｍ以上２８０ｎｍ以下の波長範囲で１０％以下、かつ２８０ｎｍより大きく３５０ｎｍ以下の波長範囲で１５％以下であるガラス合紙がガラス板を紫外線から保護するのに適していることを見出した。Ｌ＊値は５６以下であることが、２８０ｎｍより大きく３５０ｎｍ以下の波長範囲の紫外線を確実に減衰させることができるため好ましい。
【００１９】
また、ガラス合紙の色度としては、Ｌ＊ａ＊ｂ＊表色系における色空間が（−７≦ａ＊≦４，−５≦ｂ＊≦０）、（３≦ａ＊≦５０，−１≦ｂ＊≦３５）、（−５０≦ａ＊≦３，−１≦ｂ＊≦２０）、又は（−４≦ａ＊≦６，−４０≦ｂ＊≦０）であってよい。
【００２０】
さらに、２５０ｎｍ以上２８０ｎｍ以下の波長範囲で、かつ１０％以下の紫外線透過率を満たすためには、ガラス合紙の色が、Ｌ＊ａ＊ｂ＊表色系における色空間において、（Ｌ＊≦６３，−７≦ａ＊≦４，−５≦ｂ＊≦０）、（Ｌ＊≦６７，３≦ａ＊≦５０，−１≦ｂ＊≦３５）、（Ｌ＊≦６９，−５０≦ａ＊≦３，−１≦ｂ＊≦２０）、又は（Ｌ＊≦６９，−４≦ａ＊≦６，−４０≦ｂ＊≦０）であってよい。また、２８０ｎｍより大きく３５０ｎｍ以下の波長範囲で、かつ１５％以下の紫外線透過率を満たすためには、ガラス合紙の色が、Ｌ＊ａ＊ｂ＊表色系における色空間において、（Ｌ＊≦５６，−７≦ａ＊≦４，−５≦ｂ＊≦０）、（Ｌ＊≦６５，３≦ａ＊≦５０，−１≦ｂ＊≦３５）、（Ｌ＊≦６９，−５０≦ａ＊≦３，−１≦ｂ＊≦２０）、又は（Ｌ＊≦６１，−４≦ａ＊≦６，−４０≦ｂ＊≦０）であってよい。後述する実施例において詳しく説明する。
【００２１】
ガラス合紙のＬ＊ａ＊ｂ＊表色系における色空間は、公知の色差計（コニカミノルタ社製：ＣＲ-３００）で測定することができる。
【００２２】
本実施形態のガラス合紙は、複数のガラス板を積層する際に、ガラス板の間に介在させるガラス合紙であって、各種のガラス板の積層に利用可能である。ガラス板の中でも、ＰＤＰ（Plasma Display Panel）用及びＦＰＤ用ガラス板、及び液晶のバックライトとして用いられる導光板用ガラス板の積層に、本実施形態のガラス合紙を用いることが好ましい。これらのガラス板においては、ガラスの変色および透過性の低下が問題となるからである。ＰＤＰ用及びＦＰＤ用ガラス板の場合、ガラスの変色によりディスプレイの色見が変わる問題が発生する。また、導光用板のガラス板の場合、側面から光を入れて拡散させ、表面に均一な光を出すので、微量の透過率低下でも問題が発生する。
【００２３】
（ガラス合紙）
本実施形態に使用されるガラス合紙としては、クラフトパルプ（ＫＰ）、サルファイトパルプ（ＳＰ）、ソーダパルプ（ＡＰ）等の化学パルプ；セミケミカルパルプ（ＳＣＰ）、ケミグランドウッドパルプ（ＣＧＰ）等の半化学パルプ；砕木パルプ（ＧＰ）、サーモメカニカルパルプ（ＴＭＰ、ＢＣＴＭＰ）、リファイナーグランドウッドパルプ（ＲＧＰ）等の機械パルプ；楮、三椏、麻、ケナフ等を原料とする非木材繊維パルプ；合成パルプ；等、各種の原料からなるガラス合紙を利用することができる。さらに、本実施形態に使用されるガラス合紙は、これらの混合物を原料とするものでもよく、セルロース等を含有するものを原料としてもよい。
【００２４】
また、これらの原料は、古紙であっても、バージンパルプ（Virgin pulp）であっても、古紙とバージンパルプとの混合物であってもよい。中でも、バージンパルプが好ましい。
【００２５】
（ガラス合紙の着色方法）
本実施形態では、ガラス合紙を着色させる色材を含む水溶性の塗料を、ガラス合紙に塗布することで、ガラス合紙を着色することが好ましい。ガラス合紙は親水性であるので、色材を含む水溶性の塗料がガラス合紙に浸透し、それによりガラス合紙が着色される。
【００２６】
本実施形態ではガラス合紙の表面にコーティングするのではなく、塗料を浸透させてガラス合紙を着色している。したがって、梱包体においてガラス板に対してガラス合紙が強く押し付けられたとしても、色材はガラス板に転写されないので、ガラス板の欠点を抑制することができる。
【００２７】
水溶性の塗料として、溶媒が水である塗料を使用することができる。または、溶媒が水を主成分する塗料を使用することができる。水を主成分する溶媒として、有機溶剤を含ませた混合溶媒を使用することができる。有機溶剤としては、メタノール、エタノール、アセトン、グリコールなどが挙げられる。
【００２８】
色材としては染料、及び顔料を挙げることができる。染料として、アゾ系、フタロシアニン系、アントラキノン系、ピラロゾン系、ポリメチン系等の公知の染料が挙げられる。顔料として、アゾ系、フタロシアニン系などの有機顔料やチタン、カーボン、酸化鉄などの無機顔料等の公知の顔料が挙げられる。色材として染料、及び顔料を例示したが、ガラス合紙を着色させることができれば、特に限定されない。
【００２９】
図１は、ガラス合紙を着色する塗布装置としてインクジェットコーターを示している。図１に示すように、インクジェットコーター１０は、プリントヘッド部１２を備える。プリントヘッド部１２は、キャリッジ１４と、キャリッジ１４に取り付けられたインク吐出部１６と、キャリッジ１４に取り付けられインク吐出部１６にインクを供給するインクタンク１８とを備える。インクタンク１８は、イエロー（Ｙ）、マゼンダ（Ｍ）、シアン（Ｃ）、及びブラック（Ｋ）の個別タンクを備える。各タンクは各色を別々に吐出するインク吐出部１６に連通している。また、各タンクは着脱自在にキャリッジ１４に取り付けられる。
【００３０】
キャリッジ１４は、レール２０，２２に沿って移動可能に取り付けられる。キャリッジ１４とベルト２４とは連結されている。ベルト２４はプーリー２６，２８に巻き掛けられる、プーリー２６が駆動モーター（不図示）により駆動されると、プーリー２６が回転し、ベルト２４によりキャリッジ１４がレール２０，２２に沿って移動する。
【００３１】
次に、インクジェットコーター１０によりガラス合紙３０を着色する方法について説明する。最初に、着色前のガラス合紙３０を巻き取ったロール状の合紙ロール３２を準備する。合紙ロール３２を回転軸３４にセットする。回転軸３４を回転させることにより合紙ロール３２からガラス合紙３０が巻きほどかれ、ガラス合紙３０がプリントヘッド部１２へと搬送される。
【００３２】
プリントヘッド部１２は制御装置（不図示）と接続されている。制御装置の制御信号に従って、レール２０，２２に沿って移動しながら、プリントヘッド部１２はインク吐出部１６からインクをガラス合紙３０に向けてインクを吐出する。これにより、ガラス合紙３０が着色される。着色されたガラス合紙３０は、回転軸３８によってロール状の合紙ロール３６に巻き取られる。
【００３３】
色材を含む水溶性の塗料をガラス合紙に塗布するための塗布装置として、インクジェットコーター１０を例示したが、これに限定されず、ロールコーター、バーコーター、エアナイフコーター、スピンコーター、スプレーコーター、ディッブコーター、等を使用することができる。
【００３４】
（ガラス板梱包体）
本実施形態のガラス板梱包体は、複数枚のガラス板の間に、ガラス合紙を介在させて積層された構成を備えている。
【００３５】
図２に、ガラス板梱包体の一例を概念的に示す。なお、図２は、ガラス板梱包体を、ガラスの側面方向から見た図（側面図）である。
【００３６】
図２に示すガラス板梱包体６０は、ガラス合紙５０とガラス板Ｇとを交互に積層させたガラス板積層体７０と、ガラス板積層体７０を載置するパレット６２とを含んでいる。ガラス合紙５０は、着色済みの合紙ロール３６からガラス板Ｇの大きさに合わせてカットされ、準備される。
【００３７】
パレット６２は、公知のガラス板梱包用のパレットであり、基台６４と、基台６４の上面に立設された傾斜台６６と、基台６４の上面に載置された載置台６８とを有する。
【００３８】
傾斜台６６の水平方向の一面（ガラス板Ｇとの接触面＝背面）は、鉛直方向に対して傾斜している（以下、傾斜面とも言う）。この傾斜面の角度は、積層されたガラス板Ｇが安定して積載、保管および搬送できる角度であればよく、通常、水平方向に対して８５°以下であり、例えば、７０°以上８５°以下が好ましい。
【００３９】
また、載置台６８の上面は、水平方向に対して傾斜台６６に向かって下降するように傾斜する。図示例においては、一例として、載置台６８の上面は、傾斜台６６の傾斜面に対して９０°となるように構成される。
【００４０】
パレット６２において、ガラス板Ｇは、載置台６８の上面に載置され、かつ、傾斜台６６の傾斜面に立て掛けられた状態で積層される。
【００４１】
また、ガラス板Ｇの間には、本実施形態のガラス合紙５０が介在される。ガラス合紙５０は、ガラス板Ｇよりも大きなサイズであり、ガラス板Ｇの全面を覆うように、ガラス板Ｇの間に介在される。なお、ガラス板Ｇのサイズは、２２００ｍｍ×１８００ｍｍ以上であることが好ましい。このようにガラス板のサイズが大きい場合に、配線の断線等の不良などの発生率が高くなるため本実施形態のガラス合紙を好適に適用できる。ガラス板Ｇのサイズは２４００ｍｍ×２１００ｍｍが、さらに好ましい。ガラス合紙５０のサイズとしては、ガラス板Ｇのサイズと同じ、もしくはそれより大きく、特には縦横ともに２０ｍｍ以上大きいことが好ましい。
【００４２】
なお、積層されたガラス板Ｇと傾斜台６６との間にも、同様にガラス合紙５０を介在させてもよく、また、最前面のガラス板Ｇの表面を同様にガラス合紙５０で覆ってもよい。
【００４３】
上記のようにして、ガラス板梱包体６０が形成される。この場合、さらに、必要に応じて、最前面のガラス板Ｇ（ガラス合紙）に当て板を当接して、帯状体を掛け渡して傾斜台６６に固定してもよく、また、全てのガラス板Ｇを覆うようにカバーを掛けてもよい。
【００４４】
なお、本実施形態のガラス板梱包体は、図２に示すガラス板梱包体６０のようにガラス板Ｇを立て掛けて積層（いわゆる縦積み）するものに限定はされない。ガラス板梱包体は、例えば実用新案登録第３１６５９７３号公報に示される板状体収納容器のように、ガラス板Ｇを水平に積層（いわゆる平積み）することができるパレットを使用したものであってもよい。
【００４５】
本実施形態のガラス板梱包体６０において、ガラス板Ｇの間に上述の本実施形態のガラス合紙５０を介在させている。したがって、ガラス合紙５０が紫外線を吸収するので、ガラス板Ｇを紫外線から保護することができる。
【００４６】
本実施形態のガラス板梱包体において、ガラス板Ｇとしては、公知のガラス板が、各種、例示される。ガラス板の中でも、ＰＤＰ用ガラス板、ＦＰＤ用ガラス板、及び導光板用ガラス板を積層する際に、本実施形態のガラス合紙を用いることが好ましい。これらのガラス板においては、ガラスの変色および透過性の低下が問題となるからである。
【００４７】
以上、ガラス合紙、及びガラス板梱包体について詳細に説明したが、本発明は、上述の例に限定はされず、本発明の要旨を逸脱しない範囲において、各種の改良や変更を行ってもよいのは、勿論である。
【実施例】
【００４８】
以下に、本発明を実施例によりさらに詳細に説明するが、本発明はこれらの実施例に何ら限定されない。
【００４９】
［条件］
バージンパルプを原料として製造された３０μｍ以上１００μｍ以下のガラス合紙を準備した。インクジェットプリンタ（キヤノン社製：ＭＰ５６０）を用いて、ガラス合紙を着色した。
【００５０】
インクジェットプリンタのインクの組成分を以下に示す。イエロー（Ｙ）のインクは、グリセリン、尿素化合物、グリコール及び水を含んでいる。マゼンダ（Ｍ）のインクは、グリセリン、尿素化合物、グリコール、マゼンダ染料及び水を含んでいる。シアン（Ｃ）のインクは、グリセリン、尿素化合物、銅フタロシアニン化合物、グリコール及び水を含んでいる。ブラック（ＢＫ）のインクは、グリセリン、ブラックアゾ化合物、グリコール、ラクタム及び水を含んでいる。ブラック（ＰＧＢＫ）のインクは、グリセリン、グリコール、ラクタム及び水を含んでいる。
【００５１】
着色されたガラス合紙のＬ＊ａ＊ｂ＊表色系における色空間を、公知の色差計（コニカミノルタ社製：ＣＲ-３００）で測定した。また、着色されたガラス合紙の紫外線透過率を、分光光度計（日立ハイテクサイエンス社製：Ｕ−４０００）を用いて測定した。
【００５２】
紫外線の波長範囲と、ガラス合紙の紫外線透過率と、ガラス板に影響を与えない領域との関係を検討した。その結果、（１）２５０ｎｍ以上２８０ｎｍ以下の波長範囲の紫外線の場合、ガラス合紙の紫外線透過率は１０％以下が好ましく、（２）２８０ｎｍより大きく３５０ｎｍ以下の波長範囲の紫外線の場合、ガラス合紙の紫外線透過率は１５％以下が好ましいことが判明した。
【００５３】
紫外線の持つエネルギーは波長に反比例するため、２５０ｎｍ以上２８０ｎｍ以下の波長の紫外線は、２８０ｎｍより大きく３５０ｎｍ以下の波長の紫外線より大きなエネルギーを持つ。したがって、２５０ｎｍ以上２８０ｎｍ以下の波長範囲の紫外線に対して、ガラス合紙には１０％以下の紫外線透過率が求められる。一方で、２８０ｎｍより大きく３５０ｎｍ以下の波長範囲の紫外線はエネルギーが小さいので、ガラス合紙には１５％以下の紫外線透過率が求められる。
【００５４】
図３は、着色されたガラス合紙の色と紫外線透過率との関係を示す紫外分光測定のグラフである。横軸は波長（ｎｍ）を示しており、縦軸は紫外線透過率（％Ｔ）を示している。また、ドットハッチングにより示される領域は、ガラス板に影響を与えない紫外線透過率の範囲を示している。波長が２５０ｎｍから２８０ｎｍまでは、透過率１０％以下の範囲（以下、領域１）がドットハッチングにより表示される。波長が２８０ｎｍから３５０ｎｍまでは、透過率１５％以下の範囲（以下、領域２）がドットハッチングにより表示される。
【００５５】
図３のグラフ中のＷ，Ｒ，Ｇ，Ｂ及びＫは、ガラス合紙の色に対する紫外線の波長と透過率との関係をプロットした線である。Ｗは無着色のガラス合紙に、Ｒは赤色のガラス合紙に、Ｇは緑色のガラス合紙に、Ｂは青色のガラス合紙に、Ｋは黒色のガラス合紙にそれぞれ対応する。
【００５６】
なお、図３に示されるように、無着色のガラス合紙Ｗは、領域１、及び領域２を満たしていない。つまり、無着色のガラス合紙Ｗを使用した場合、ガラス板が紫外線により好ましくない影響を受けることがあることを示している。
【００５７】
一方、赤色のガラス合紙Ｒ、緑色のガラス合紙Ｇ、青色のガラス合紙Ｂ、及び黒色のガラス合紙Ｋを使用した場合、領域１、及び領域２を満たしている。これらの色にガラス合紙を着色することにより、ガラス板を紫外線から保護することが可能となる。
【００５８】
本明細書中でいう色を表現する色レベルについて説明する。まず、色は、色の三原色（Ｒ，Ｇ，Ｂ）の要素を、それぞれどの程度含むかを０から２５５の２５６階調で表現できる。色の三原色で表現すると、白色は（Ｒ，Ｇ，Ｂ）＝（２５５，２５５，２５５）と表現される。黒は（Ｒ，Ｇ，Ｂ）＝（０,０,０）と表現される。
【００５９】
本明細書中でいう色レベルは、赤色として説明する場合、三原色のＲの階調のみで０〜２５５で表示する。同様に、緑色として説明する場合、三原色のＧの階調のみで０〜２５５で表示し、青色として説明する場合、三原色のＢの階調のみで０〜２５５で表示する。なお、黒色として説明する場合は、三原色（Ｒ，Ｇ，Ｂ）すべてが０である場合に純粋な黒色であることから、本願明細書においては、三原色の各要素がどれだけ２５５から０に近づいたかで表現する。すなわち、純粋な黒色の場合は、黒色の２５５とする。
【００６０】
より具体的には、赤色の２５５は（Ｒ，Ｇ，Ｂ）＝（２５５，２５５−２５５，２５５−２５５）＝（２５５，０，０）と表現され、純粋な赤を表す。同様に、緑色の２５５は（Ｒ，Ｇ，Ｂ）＝（２５５−２５５，２５５，２５５−２５５）＝（０，２５５，０）と表現され、純粋な緑を表す。また、青色の２５５は（Ｒ，Ｇ，Ｂ）＝（２５５−２５５，２５５−２５５，２５５）＝（０，０，２５５）と表現され、純粋な青を表す。なお、図３に示されるＲ，Ｇ，Ｂ，Ｋは、ガラス合紙を純粋な赤色に、純粋な緑色に、純粋な青色に、及び純粋な黒色に着色したものをグラフとして示す。
【００６１】
次に、赤色、緑色、青色、及び黒色の各色について、白色から変化させて、どの色レベルであれば、領域１、及び領域２を満たすか検証した。
【００６２】
図４（Ａ）は、ガラス合紙の色を白色から黒色に変化させた際の紫外分光測定のグラフであり、図４（Ｂ）はガラス合紙の色変化に対する色空間のグラフである。
【００６３】
図４（Ａ）の紫外分光測定のグラフでは、横軸は波長（ｎｍ）を示しており、縦軸は紫外線透過率（％Ｔ）を示している。また、ドットハッチングにより示される領域は、ガラス板に影響を与えない紫外線透過率の領域（領域１、及び領域２）を示している。
【００６４】
図４（Ａ）のグラフ中のＷは無着色のガラス合紙に対応する。グラフ中の８０、１２０、１４０、１６０、２４０、及び２５５は、白色から黒色に変化させた際の色レベルを表している。８０は（Ｒ，Ｇ，Ｂ）＝（２５５−８０，２５５−８０，２５５−８０）＝（１７５，１７５，１７５）に対応する。以下、１２０は（Ｒ，Ｇ，Ｂ）＝（１３５，１３５，１３５）に、１４０は（Ｒ，Ｇ，Ｂ）＝（１１５，１１５，１１５）に、１６０は（Ｒ，Ｇ，Ｂ）＝（９５，９５，９５）に、２４０は（Ｒ，Ｇ，Ｂ）＝（１５，１５，１５）に、２５５は（Ｒ，Ｇ，Ｂ）＝（０，０，０）に対応する。なお、２５５は図３におけるＫに対応する。
【００６５】
次に、領域１、及び領域２を満たす色レベルを求めた。図４（Ａ）によれば、１２０の色レベルであれば、領域１を満たすことが読み取れる。したがって、１４０、１６０、２４０、及び２５５の色レベルは領域１を満たす。また、１４０の色レベルであれば、領域２を満たすことが読み取れる。したがって、１６０、２４０、及び２５５の色レベルは領域２を満たす。
【００６６】
図４（Ｂ）のガラス合紙の色変化に対する色空間のグラフでは、横軸は色レベルを示しており、左縦軸はＬ＊ａ＊ｂ＊表色系における色空間のＬ＊値を示しており、右縦軸はＬ＊ａ＊ｂ＊表色系における色空間のａ＊ｂ＊値を示している。
【００６７】
図４（Ｂ）のグラフ中では、白色から黒色へのガラス合紙の色の変化をＬ＊ａ＊ｂ＊表色系における色空間で表現した。ａ＊値を−７以上４以下範囲、ｂ＊値を−５以上０以下の範囲、かつＬ＊値を３０以上９７以下の範囲で変化させ、その値をグラフにプロットした。
【００６８】
図４（Ｂ）のグラフ中に、図４（Ａ）のグラフから求められた色レベルである、１２０と１４０で、横軸に垂直になるように直線を引いた。
【００６９】
１２０の色レベルの直線とＬ＊値のプロットとの交点のＬ＊値を求めた。（１）の矢印で示されるように、１２０の色レベルの直線より右側にＬ＊値が位置する場合、領域１を満たすことが理解できる。即ち、求めたＬ＊値より小さい値であれば領域１を満たすことができる。なお、１２０の色レベルの直線とＬ＊値のプロットとの交点におけるＬ＊値は６３であった。
【００７０】
同様に、１４０の色レベルの直線とＬ＊値のプロットとの交点のＬ＊値を求めた。（２）の矢印で示されるように、１４０の色レベルの直線より右側にＬ＊値が位置する場合、領域２を満たすことが理解できる。即ち、求めたＬ＊値より小さい値であれば領域２を満たすことができる。なお、１４０の色レベルの直線とＬ＊値のプロットとの交点におけるＬ＊値は５６であった。
【００７１】
図５（Ａ）はガラス合紙の色を白色から赤色に変化させた際の紫外分光測定のグラフであり、図５（Ｂ）はガラス合紙の色変化に対する色空間のグラフである。図５（Ａ）のグラフでは、横軸は波長（ｎｍ）を示しており、縦軸は紫外線透過率（％Ｔ）を示している。また、ドットハッチングにより示される領域は、ガラス板に影響を与えない紫外線透過率の領域（領域１、及び領域２）を示している。図５（Ｂ）のグラフでは、横軸は色レベルを示しており、左縦軸はＬ＊ａ＊ｂ＊表色系における色空間のＬ＊値を示しており、右縦軸はＬ＊ａ＊ｂ＊表色系における色空間のａ＊ｂ＊値を示している。
【００７２】
図５（Ａ）のグラフ中のＷは無着色のガラス合紙に対応する。グラフ中の１６０、１８０、２００、２２０、２４０、及び２５５は、白色から赤色に変化させた際の色レベルを表している。１６０は（Ｒ，Ｇ，Ｂ）＝（２５５，２５５−１６０，２５５−１６０）＝（２５５，９５，９５）に対応する。以下、１８０は（Ｒ，Ｇ，Ｂ）＝（２５５，７５，７５）に、２００は（Ｒ，Ｇ，Ｂ）＝（２５５，５５，５５）に、２２０は（Ｒ，Ｇ，Ｂ）＝（２５５，３５，３５）に、２４０は（Ｒ，Ｇ，Ｂ）＝（２５５，１５，１５）に、２５５は（Ｒ，Ｇ，Ｂ）＝（２５５，０，０）に対応する。なお、赤色の２５５は図３におけるＲ（純粋な赤）に対応する。
【００７３】
次に、領域１、及び領域２を満たす色レベルを求めた。図５（Ａ）によれば、１８０の色レベルであれば、領域１を満たすことが読み取れる。したがって、２００、２２０、２４０、及び２５５の色レベルは領域１を満たす。また、２００の色レベルであれば、領域２を満たすことが読み取れる。したがって、２２０、２４０、及び２５５の色レベルは領域２を満たす。
【００７４】
図５（Ｂ）のグラフでは、白色から赤色、さらに黒色へのガラス合紙の色の変化を、Ｌ＊ａ＊ｂ＊表色系における色空間で表現した。ａ＊値を３以上５０以下の範囲、ｂ＊値を−１以上３５以下の範囲、かつＬ＊値を３０以上９７以下の範囲で変化させ、その値をグラフにプロットした。
【００７５】
図５（Ｂ）のグラフ中に、図５（Ａ）のグラフから求められた色レベルである、１８０と２００で、横軸に垂直になるように直線を引いた。
【００７６】
１８０の色レベルの直線とＬ＊値のプロットとの交点のＬ＊値を求めた。（１）の矢印で示されるように、１８０の色レベルの直線より右側にＬ＊値が位置する場合、領域１を満たすことが理解できる。即ち、求めたＬ＊値より小さい値であれば領域１を満たすことができる。なお、１８０の色レベルの直線とＬ＊値のプロットとの交点におけるＬ＊値は６７であった。
【００７７】
同様に、２００の色レベルの直線とＬ＊値のプロットとの交点のＬ＊値を求めた。（２）の矢印で示されるように、２００の色レベルの直線より右側にＬ＊値が位置する場合、領域２を満たすことが理解できる。即ち、求めたＬ＊値より小さい値であれば領域２を満たすことができる。なお、２００の色レベルの直線とＬ＊値のプロットとの交点におけるＬ＊値は６５であった。
【００７８】
図５（Ｂ）のグラフでは、図４（Ｂ）とは異なり、横軸の範囲が０から６００までになっている。これは、純粋な赤（２５５）から黒に変化させているためでる。具体的には、赤色の３００は、純粋な赤（Ｒ，Ｇ，Ｂ）＝（２５５，０，０）からの変化を示し、（Ｒ，Ｇ，Ｂ）＝（２５５−（３００−２５５），０，０）＝（２１０，０，０）を表している。
【００７９】
図６（Ａ）はガラス合紙の色を白色から緑色に変化させた際の紫外分光測定のグラフであり、図６（Ｂ）はガラス合紙の色変化に対する色空間のグラフである。図６（Ａ）のグラフでは、横軸は波長（ｎｍ）を示しており、縦軸は紫外線透過率（％Ｔ）を示している。また、ドットハッチングにより示される領域は、ガラス板に影響を与えない紫外線透過率の領域（領域１、及び領域２）を示している。図６（Ｂ）のグラフでは、横軸は色レベルを示しており、左縦軸はＬ＊ａ＊ｂ＊表色系における色空間のＬ＊値を示しており、右縦軸はＬ＊ａ＊ｂ＊表色系における色空間のａ＊ｂ＊値を示している。
【００８０】
図６（Ａ）のグラフ中のＷは無着色のガラス合紙に対応する。グラフ中の８０、１２０、１４０、１６０、２４０、及び２５５は、白色から緑色に変化させた際の色レベルを表している。８０は（Ｒ，Ｇ，Ｂ）＝（２５５−８０，２５５，２５５−８０）＝（１７５，２５５，１７５）に対応する。以下、１２０は（Ｒ，Ｇ，Ｂ）＝（１３５，２５５，１３５）に、１４０は（Ｒ，Ｇ，Ｂ）＝（１１５，２５５，１１５）に、１６０は（Ｒ，Ｇ，Ｂ）＝（９５，２５５，９５）に、２４０は（Ｒ，Ｇ，Ｂ）＝（１５，２５５，１５）に、２５５は（Ｒ，Ｇ，Ｂ）＝（０，２５５，０）に対応する。なお、緑色の２５５は図３におけるＧ（純粋な緑）に対応する。
【００８１】
次に、領域１、及び領域２を満たす色レベルを求めた。図６（Ａ）によれば、１２０の色レベルであれば、領域１、及び領域２を満たすことが読み取れる。したがって、１４０、１６０、２４０、及び２５５の色レベルは領域１、及び領域２を満たす。
【００８２】
図６（Ｂ）のグラフでは、白色から緑色、さらに黒色へのガラス合紙の色の変化を、Ｌ＊ａ＊ｂ＊表色系における色空間で表現した。ａ＊値を−５０以上３以下の範囲、ｂ＊値を−１以上２０以下の範囲、かつＬ＊値を３０以上９７以下の範囲で変化させ、その値をグラフにプロットした。
【００８３】
図６（Ｂ）のグラフに、図６（Ａ）のグラフから求められた色レベルである、１２０で、横軸に垂直になるように直線を引いた。
【００８４】
１２０の色レベルの直線とＬ＊値のプロットとの交点のＬ＊値を求めた。（１）の矢印、及び（２）の矢印により示されるように、１２０の色レベルの直線より右側にＬ＊値が位置する場合、領域１、及び領域２を満たすことが理解できる。即ち、求めたＬ＊値より小さい値であれば領域１、及び領域２を満たすことができる。なお、１２０の色レベルの直線とＬ＊値のプロットとの交点におけるＬ＊値は６９であった。
【００８５】
図６（Ｂ）のグラフでは、図５（Ｂ）と同様に、横軸の範囲が０から６００までになっている。これは、純粋な緑（２５５）から黒に変化させているためでる。具体的には、緑色の３００は、純粋な緑（Ｒ，Ｇ，Ｂ）＝（０，２５５，０）からの変化を示し、（Ｒ，Ｇ，Ｂ）＝（０，２５５−（３００−２５５），０）＝（０，２１０，０）を表している。
【００８６】
図７（Ａ）はガラス合紙の色を白色から青色に変化させた際の紫外分光測定のグラフであり、図７（Ｂ）はガラス合紙の色変化に対する色空間のグラフである。図７（Ａ）のグラフでは、横軸は波長（ｎｍ）を示しており、縦軸は紫外線透過率（％Ｔ）を示している。また、ドットハッチングにより示される領域は、ガラス板に影響を与えない紫外線透過率の範囲を示している。図７（Ｂ）のグラフでは、横軸は色レベルを示しており、左縦軸はＬ＊ａ＊ｂ＊表色系における色空間のＬ＊値を示しており、右縦軸はＬ＊ａ＊ｂ＊表色系における色空間のａ＊ｂ＊値を示している。
【００８７】
図７（Ａ）のグラフ中のＡは無着色のガラス合紙に対応する。グラフ中の８０、１００、１２０、１４０、１６０、１８０，２００、２２０、２４０、及び２５５は、白色から青色に変化させた際の色レベルを表している。８０は（Ｒ，Ｇ，Ｂ）＝（２５５−８０，２５５−８０，２５５）＝（１７５，１７５，２５５）に対応する。以下、１００は（Ｒ，Ｇ，Ｂ）＝（１５５，１５５，２５５）に、１２０は（Ｒ，Ｇ，Ｂ）＝（１３５，１３５，２５５）に、１４０は（Ｒ，Ｇ，Ｂ）＝（１１５，１１５，２５５）に、１６０は（Ｒ，Ｇ，Ｂ）＝（９５，９５，２５５）に、１８０は（Ｒ，Ｇ，Ｂ）＝（７５，７５，２５５）に、２００は（Ｒ，Ｇ，Ｂ）＝（５５，５５，２５５）に、２２０は（Ｒ，Ｇ，Ｂ）＝（３５，３５，２５５）に、２４０は（Ｒ，Ｇ，Ｂ）＝（１５，１５，２５５）に、２５０は（Ｒ，Ｇ，Ｂ）＝（０，０，２５５）に対応する。なお、青色の２５５は図３におけるＢ（純粋な青）に対応する。
【００８８】
次に、領域１、及び領域２を満たす色レベルを求めた。図７（Ａ）によれば、１００の色レベルであれば、領域１を満たすことが読み取れる。したがって、１２０、１４０、１６０、１８０，２００、２２０、２４０、及び２５５の色レベルは領域１を満たす。また、１２０の色レベルであれば、領域２を満たすことが読み取れる。したがって、１４０、１６０、１８０，２００、２２０、２４０、及び２５５の色レベルは領域２を満たす。
【００８９】
図７（Ｂ）のグラフでは、白色から青色、さらに黒色へのガラス合紙の色の変化を、Ｌ＊ａ＊ｂ＊表色系における色空間で表現した。ａ＊値を−４以上６以下範囲、ｂ＊値を−４０以上０以下の範囲、かつＬ＊値を３０以上９７以下の範囲で変化させ、その値をグラフにプロットした。
【００９０】
図７（Ｂ）のグラフ中に、図７（Ａ）のグラフから求められた色レベルである、１００と１２０で、横軸に垂直になるように直線を引いた。
【００９１】
１００の色レベルの直線とＬ＊値のプロットとの交点のＬ＊値を求めた。（１）の矢印で示されるように、１００の色レベルの直線より右側にＬ＊値が位置する場合、領域１を満たすことが理解できる。即ち、求めたＬ＊値より小さい値であれば領域１を満たすことができる。なお、１００の色レベルの直線とＬ＊値のプロットとの交点におけるＬ＊値は６９であった。
【００９２】
同様に、１２０の色レベルの直線とＬ＊値のプロットとの交点のＬ＊値を求めた。（２）の矢印で示されるように、１２０の色レベルの直線より右側にＬ＊値が位置する場合、領域２を満たすことが理解できる。即ち、求めたＬ＊値より小さい値であれば領域２を満たすことができる。なお、１２０の色レベルの直線とＬ＊値のプロットとの交点におけるＬ＊値は６１であった。
【００９３】
図７（Ｂ）のグラフでは、図５（Ｂ）と同様に、横軸の範囲が０から６００までになっている。これは、純粋な青（２５５）から黒に変化させているためでる。具体的には、青色の３００は、純粋な青（Ｒ，Ｇ，Ｂ）＝（０，０，２５５）からの変化を示し、（Ｒ，Ｇ，Ｂ）＝（０，０，２５５−（３００−２５５））＝（２１０，０，０）を表している。
【００９４】
図４〜図７の結果を、領域１については表１に、領域２については表２にまとめた。
【００９５】
【表１】
0006642095.tif 000002
【００９６】
【表２】
0006642095.tif 000003
【００９７】
表１によれば、領域１（２５０ｎｍ以上２８０ｎｍ以下の波長範囲、かつ１０％以下の紫外線透過率）を満たすためには、ガラス合紙の色が、Ｌ＊ａ＊ｂ＊表色系における色空間において、（Ｌ＊≦６３，−７≦ａ＊≦４，−５≦ｂ＊≦０）、（Ｌ＊≦６７，３≦ａ＊≦５０，−１≦ｂ＊≦３５）、（Ｌ＊≦６９，−５０≦ａ＊≦３，−１≦ｂ＊≦２０）、又は（Ｌ＊≦６９，−４≦ａ＊≦６，−４０≦ｂ＊≦０）であることが理解できる。
【００９８】
また、表２によれば、領域２（２８０ｎｍより大きく３５０ｎｍ以下の波長範囲、かつ１５％以下の紫外線透過率）を満たすためには、ガラス合紙の色が、Ｌ＊ａ＊ｂ＊表色系における色空間において、（Ｌ＊≦５６，−７≦ａ＊≦４，−５≦ｂ＊≦０）、（Ｌ＊≦６５，３≦ａ＊≦５０，−１≦ｂ＊≦３５）、（Ｌ＊≦６９，−５０≦ａ＊≦３，−１≦ｂ＊≦２０）、又は（Ｌ＊≦６１，−４≦ａ＊≦６，−４０≦ｂ＊≦０）であることが理解できる。すなわち、領域２を満たすガラス合紙であれば、領域１も満たすことがわかる。
【００９９】
また、図４（Ｂ）、図５（Ｂ）、図６（Ｂ）、及び図７（Ｂ）によれば、Ｌ＊値が５６以下であれば、領域１、及び領域２の双方を満たすことが理解できる。
【符号の説明】
【０１００】
１０…インクジェットコーター、１２…プリントヘッド部、１４…キャリッジ、１６…インク吐出部、１８…インクタンク、２０，２２…レール、２４…ベルト、２６，２８…プーリー、３０，５０…ガラス合紙、３２，３６…合紙ロール、３４，３８…回転軸、６０…ガラス板梱包体、６２…パレット、６４…基台、６６…傾斜台、６８…載置台、７０…ガラス板積層体
【図１】
0006642095.tif 000004
【図２】
0006642095.tif 000005
【図３】
0006642095.tif 000006
【図４】
0006642095.tif 000007
【図５】
0006642095.tif 000008
【図６】
0006642095.tif 000009
【図７】
0006642095.tif 000010